【事件の表示】
　特願２０１３−　７８５７７「転がり疲労寿命に優れた鋼部材」拒絶査定不服審判事件〔平成２６年　３月２７日出願公開、特開２０１４−　５５３４６、請求項の数（２）〕について、次のとおり審決する。
【結　論】
　原査定を取り消す。
　本願の発明は、特許すべきものとする。
【理　由】
第１　手続の経緯
　本願は、平成２５年　４月　４日（優先権主張平成２４年　８月１０日）の出願であって、平成２８年１２月２１日付けで拒絶理由通知がされ、平成２９年　２月２０日付けで意見書の提出がされ、同年　７月　５日付けで拒絶査定（原査定）がされ、これに対し、同年１０月１１日に拒絶査定不服審判の請求がされたものである。
第２　原査定の概要
　原査定（平成２９年　７月　５日付け拒絶査定）の概要は次のとおりである。
　本願請求項１−２に係る発明は、以下の引用文献１に記載された発明であるか、引用文献１に記載された発明に基づいて、その発明の属する技術の分野における通常の知識を有する者（以下、「当業者」という。）が容易に発明できたものであるから、特許法第２９条第１項第３号及び特許法第２９条第２項の規定により特許を受けることができない。
引用文献等一覧
１．国際公開第２００９／１４５１６８号
第３　本願発明
　本願請求項１〜２に係る発明（以下、それぞれ「本願発明１」〜「本願発明２」という。）は、特許請求の範囲の請求項１〜２に記載された事項により特定される、以下のとおりの発明である。
「【請求項１】
　表面硬さを５８ＨＲＣ以上とする機械部品に用いる鋼部材であって、鋼中の酸素含有量が８ｐｐｍ以下、硫黄含有量が０．００８質量％以下で、転動体が負荷を受けて回転する転動面から、転動面に平行に被検面積４０ｍｍ2以上４００ｍｍ2以下の試験片を採取して観察を行う際に、実効有害長さが１０μｍ以上、実効有害幅が２μｍ以上の介在物を全て観察し、以下で定義される隙間率をそれぞれの介在物について算出し、観察された全介在物の隙間率の平均が８％以下で、かつ、観察された全介在物のうち、隙間率１．０％未満の介在物が観察された全介在物に占める割合を隙間ゼロ個数率としたとき、隙間ゼロ個数率が３０％以上となることを特徴とする転がり疲労寿命に優れた鋼部材。
　ただし、隙間率＝隙間部分の面積÷（隙間部分の面積＋介在物面積）
　ここで、実効有害長さは実際の介在物に加えて介在物周囲の隙間を含めた長さであり、実効有害幅は実際の介在物に加えて介在物周囲の隙間も含めた幅である。
【請求項２】
　転がり疲労寿命に優れた鋼部材は、ＪＩＳ規格において規定される高炭素クロム軸受鋼鋼材、ならびにＳＡＥ規格またはＡＳＴＭ規格Ａ２９５において規定される５２１００、ならびにＤＩＮ規格において規定される１００Ｃｒ６、ならびにＪＩＳ規格において規定される機械構造用炭素鋼鋼材、さらに機械構造用合金鋼鋼材のうち、クロム鋼、クロムモリブデン鋼、あるいはニッケルクロムモリブデン鋼から選択したいずれか１種の合金鋼鋼材を用いた鋼部材であることを特徴とする請求項１に記載の転がり疲労寿命に優れた鋼部材。」
第４　引用文献、引用発明等
１．引用文献１について
（１）原査定の拒絶の理由に引用された前記引用文献１には、次の事項が記載されている。なお、下線部は、当審が付与した。
「[０００６]
　本発明者らは、今般、鋼の製造時に非金属介在物の低減および非金属介在物の小径化を図らなくても、
鋼中の非金属介在物と母相である鋼との隙間を無くした状態の鋼材とすることで、該鋼材からなる表面硬さが５８ＨＲＣ以上
剥離を抑制し、転動疲労寿命に優れた機械用部品
「[００１０]
　したがって、本発明の目的は、鋼の製造時に非金属介在物の低減およびその小径化を図らなくても、
鋼材中に含有する非金属介在物と母相である鋼との界面状態を改善した鋼材とすることで、
優れた転動疲労寿命が安定して得られる機械用部品
「[００１５]
　本発明の機械用部品の製造方法によれば、鋼材の製造時に非金属介在物の低減および小径化を図らなくても、
何らかの塑性加工により鋼中に含有する非金属介在物と母相である鋼との界面に生じた物理的な隙間すなわち空洞を消滅させ、これらからなる界面を密着させうるならば、非金属介在物を破壊起点とする転動疲労による剥離が回避され、その結果、大幅に寿命が向上すると見込まれる。
「実施例１
[００２９]
　本発明の第一の態様の実施条件と得られた効果について具体的に説明する。先ず、
表１に供試材の成分組成を示す。
[００３０]
[表１]
[００３１]
　さらに、上記の球状化焼なましした鋼材を以下に示す工程条件１〜３のいずれかに従って加工した。 　
　工程条件１：鋼材をスラスト型の転がり軸受の部材である軌道盤形状に切削加工した。 　
　工程条件２：鋼材を、室温以上で再結晶温度以下である温間、６００℃に加熱して据え込みを行なった後に、スラスト型の転がり軸受の部材である軌道盤形状に切削加工した。 　
　工程条件３：鋼材を、冷間据え込みを行なった後に、スラスト型の転がり軸受の部材である軌道盤形状に切削加工した。
[００３２]
　得られた軌道盤形状品にそれぞれ熱間等方圧プレス（ＨＩＰ）処理を施した。この処理条件を表２に示す。プレス条件Ａとプレス条件Ｂは本発明の加熱温度条件および静水圧条件を満足する。プレス条件Ｃとプレス条件Ｄはプレス条件で、プレス条件ＥはＨＩＰ処理を行なわないもので、これらは本発明の加熱温度条件および静水圧条件を満足しないものである。これらプレス条件Ａとプレス条件Ｂの軌道盤形状品を８３５℃で２０分保持した後、油冷により焼入れし、次いで１７０℃で９０分の焼戻し処理を行い、所望の５８ＨＲＣ以上の硬さを得た。さらに研磨を施して、スラスト型の転がり軸受に仕上げて、転動疲労寿命評価を行なった。なお、転動体は市販のスラスト型の転がり軸受用ボールを使用した。
[００３３]
[表２]
[００３４]
　スラスト型転がり疲労試験は５２９２ＭＰａの最大ヘルツ応力Ｐｍａｘで行い、上記の各プレス条件につきそれぞれ１０回ずつ行なった。その結果から、ワイブル分布関数に基づき、短寿命側から１０％の試験片に剥離が生じるまでの総回転数を求め、これをＬ10寿命とした。これらの焼入・焼戻し後の表面硬さとスラスト型転がり疲労試験を行った各条件の１０枚の試験片の寿命から評価したＬ10寿命を表３に示す。なお、各条件の試験片は試験の都合で１×１０8ｃｙｃｌｅに到達した時点で、剥離に至らなくても中止した。
[００３５]
[表３]
[００３６]
　なお、表３のＬ10寿命における→は１×１０8ｃｙｃｌｅで、剥離しなかったことを意味する。表３において、本発明の加熱温度条件および静水圧条件を満足する
プレス条件Ａとプレス条件Ｂは表面硬さが５８ＨＲＣ以上である。
（２）以上によれば、引用文献１には、表面硬さが５８ＨＲＣ以上で、かつ、剥離を抑制し、転動疲労寿命に優れた機械用部品を得ることができる鋼材が記載されており（[０００６]）、実施例１には、Ｏ（酸素）：６ｐｐｍ、Ｓ（硫黄）：０．００７質量％を含有する[表１]の成分組成からなる試供材を用いて上記鋼材を得ることが記載されている（[００２９]）。
　
　したがって、上記引用文献１には次の発明（以下、「引用発明」という。）が記載されていると認められる。
[引用発明]
「表面硬さが５８ＨＲＣ以上で、かつ、剥離を抑制し、転動疲労寿命に優れた機械用部品を得ることができる鋼材であって、鋼中の酸素含有量が６ｐｐｍ、硫黄含有量が０．００７質量％である、鋼材。」
第５　対比・判断
１．本願発明１について
（１）対比
　本願発明１と引用発明とを対比すると、両者は、
「表面硬さが５８ＨＲＣ以上とする機械部品に用いる鋼部材であって、鋼中の酸素含有量が６ｐｐｍ、硫黄含有量が０．００７質量％である点」で一致し、以下の点で相違する。
（相違点）
　本願発明１は、「転がり疲労寿命に優れた鋼部材」について、
「転動体が負荷を受けて回転する転動面から、転動面に平行に被検面積４０ｍｍ2以上４００ｍｍ2以下の試験片を採取して観察を行う際に、実効有害長さが１０μｍ以上、実効有害幅が２μｍ以上の介在物を全て観察し、以下で定義される隙間率をそれぞれの介在物について算出し、観察された全介在物の隙間率の平均が８％以下で、
かつ、
観察された全介在物のうち、隙間率１．０％未満の介在物が観察された全介在物に占める割合を隙間ゼロ個数率としたとき、隙間ゼロ個数率が３０％以上となる。
ただし、隙間率＝隙間部分の面積÷（隙間部分の面積＋介在物面積）
　ここで、実効有害長さは実際の介在物に加えて介在物周囲の隙間を含めた長さであり、実効有害幅は実際の介在物に加えて介在物周囲の隙間も含めた幅である。」
という構成を備えるのに対し、引用発明の「剥離を抑制し、転動疲労寿命に優れた機械用部品を得ることができる鋼材」はそのような構成を備えていない点。
（２）相違点についての判断
　引用文献１には、「
非金属介在物と母相である鋼との界面に生じた物理的な隙間すなわち空洞を消滅させ、これらからなる界面を密着させうるならば、非金属介在物を破壊起点とする転動疲労による剥離が回避され、その結果、大幅に寿命が向上すると見込まれる
　また、引用文献１には、「隙間」を評価する指標として、「隙間率」や「隙間ゼロ個数率」を採用するという技術思想の記載も示唆もないし、ましてや、本願発明１において、「転がり疲労寿命に優れた」という効果を奏するために最適化した具体的な数値、すなわち、「観察された全介在物の隙間率の平均が８％以下」及び「隙間ゼロ率３０％以上」という具体的な数値の記載も示唆もないから、当業者といえども、引用発明及び引用文献１に記載された技術的事項から、相違点１に係る構成を容易に想到することはできない。
　なお、原査定では、「引用文献１に記載される発明は、非金属介在物と母相である鋼との界面に生じた物理的な隙間を消滅させ、疲労寿命を著しく向上させることが記載されているから、本願発明における隙間ゼロ個数率は３０％以上となっている」と認定している。
　しかしながら、引用発明の鋼は、本願発明と製造方法も異なっており、この点で、本願発明の「鋼」と引用発明の「鋼」が、明らかに同じものであるとまではいえない。
　また、引用文献１には、「隙間を消滅させ、これらからなる界面を密着させうるならば、」「寿命が向上すると見込まれる」と、方向性が記載されているにとどまり、製造された「鋼」について、実際に「隙間」がどの程度存在するのかの記載も示唆もないから、この点でも、本願発明の「鋼」と、引用発明の「鋼」が、明らかに同じものであるとまではいえない。
　そして、引用発明において、相違点１に係る事項を備えるとすることは、当業者にとって容易に想到することでないことは上記に示したとおりである。
　したがって、本願発明１は、引用文献１に記載された発明ではないし、本願発明１は、当業者であっても、引用発明及び引用文献１に記載された技術的事項に基づいて容易に発明できたものとはいえない。
２．本願発明２について
　本願発明２も、前記相違点１に係る事項を備えるものであるから、本願発明１と同じ理由により、引用文献１に記載された発明ではないし、当業者であっても、引用発明及び引用文献１に記載された技術的事項に基づいて容易に発明できたものとはいえない。
第６　むすび
　以上のとおり、本願発明１〜２は、引用文献１に記載された発明ではないし、当業者が引用発明及び引用文献１に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。